(57)【要約】【課題】  変形や色褪せが無く、耐候性、耐熱性に優れ、重厚感、立体感を演出できる意匠性に優れた合成樹脂サイディング材を低コストで提供する。【解決手段】  本発明の合成樹脂サイディング材は、基材１１上に、スチレン系合成樹脂表層材を積層した表面層２を設けている。基材１１は、共に熱可塑性樹脂からなる基層３とその上面に積層された中間層４とからなり、この中間層４は、表面層２とほぼ同厚で、淡色系であることが好ましい。さらに、表面層２の表面光沢度が５％以下で、明度が５０％以下であるのが望ましく、さらに、表面層２と基層３とが同色系で形成することが好ましい。【選択図】  図２
2005344331.tif 000002
【特許請求の範囲】
【請求項１】
基材上に、スチレン系合成樹脂表層材を積層した表面層を設けたことを特徴とする合成樹脂サイディング材。
【請求項２】
基材が、共に熱可塑性樹脂からなる基層とその上面に積層された中間層とからなる請求項１に記載の合成樹脂サイディング材。
【請求項３】
基材の中間層が、表面層とほぼ同厚で、淡色系である請求項１〜２のいずれか１項に記載の合成樹脂サイディング材。
【請求項４】
表面層の表面光沢度が５％以下で、明度が５０％以下である請求項１〜３のいずれか１項に記載の合成樹脂サイディング材。
【請求項５】
表面層と基層とが同色系で構成されてなる請求項１〜４のいずれか１項に記載の合成樹脂サイディング材。
【発明の詳細な説明】
【技術分野】
【０００１】
本発明は、建築物、構造物の外装材、特に外壁のリフォームに最適な合成樹脂サイディング材に関するものである。
【背景技術】
【０００２】
合成樹脂サイディング材は、耐久性に優れ、塩害による錆や凍結融解によるひび割れもなく、目地にコーキングを必要としない撥水性に優れた長寿命の家屋の外装化粧材として、北米やカナダにおいて外装材市場の大半を占めている。
近年、我国でも合成樹脂サイディング材の需要が増加しているが、従来の合成樹脂サイディング材は、通常、図３に示すような、一層の、ないし同系樹脂による複層の合成樹脂板を成形したもの（特許文献１参照）であった。また、夏日の強烈な太陽光による色褪せや変形を防止するため、白、ベージュ、グレー等の淡色系のものが用いられてきた。
【特許文献１】特開２０００−２４０２５６号公報
【発明の開示】
【発明が解決しようとする課題】
【０００３】
家屋の外観に重厚感や立体感を求める需要者には、レンガ色等の濃色系のものが好まれ、前記従来の淡色系の合成樹脂サイディング材は、意匠性に関し、決して満足のいくものではなかった。
そこで、重厚感等を出すために、濃色の合成樹脂サイディング材を作製しようとすると、濃色は太陽熱を吸収しやすいため、耐久性や耐熱性が弱くなり、特に真夏の太陽光線により変形しやすく、数年で色褪せて白色化するという難点があるものが多く、この傾向に引きずられて、濃色系の合成樹脂サイディング材は、実用に供されていない。
【０００４】
本発明の課題は、耐候性、耐衝撃性に優れ、変形や色褪せが少なく、重厚感、立体感を演出できる意匠性に優れた合成樹脂サイディング材を提供することにある。
【課題を解決するための手段】
【０００５】
上記課題を解決するため、本発明の合成樹脂サイディング材は、基材上に、スチレン系合成樹脂表層材を積層した表面層を設けている。
上記合成樹脂サイディング材は、基材が、共に熱可塑性樹脂からなる基層とその上面に積層された中間層とからなるのが好ましい。また、この合成樹脂サイディング材は、上記中間層が、前記表面層とほぼ同厚で、淡色系であるのが好ましい。また、表面層の表面光沢度が５％以下で、明度が５０％以下であるのが望ましく、さらに、表面層と基層とが同色系で形成することが好ましい。
【発明の効果】
【０００６】
本発明によれば、従来の合成樹脂サイディング材に比べて、耐熱性、耐候性、耐衝撃性を有し、変形や色褪せも少なく、建物に重厚感、立体感を演出できる意匠性を創出することのできる合成樹脂サイディング材を高コストとすることなく提供することができる。
【発明を実施するための最良の形態】
【０００７】
本発明は、耐候性、耐衝撃性に優れるスチレン系樹脂を表面層として用いると、仮令、その表面層が薄層であっても、サイディング材としての性能を満足することができることを知見したことを基本とする。そして、高価なスチレン系合成樹脂の使用量を少なくできるので、高コスト化を防ぐことができる。
以下、本発明の実施の形態を、図に基づいて説明する。
図１は、本発明の合成樹脂サイディング材の一例を示す模式的な部分断面図であり、図２は、本発明の合成樹脂サイディング材の他の例を示す模式的な部分断面図である。
【０００８】
図１に示すように、本発明の合成樹脂サイディング材は、熱可塑性樹脂からなる基材１の表面に、薄厚のスチレン系合成樹脂表層材からなる表面層２を積層した構成である。
この表面層２を形成するスチレン系合成樹脂表層材に使用されるスチレン系樹脂としては、アクリロニトリルスチレンアクリレート（ＡＳＡ）樹脂、アクリロニトリルエチレンプロピレンゴムスチレン共重合体（ＡＥＳ）樹脂、アクリロニトリル・ジメチルシロキサンブチルアクリレート・スチレン共重合体（ＳＡＳ）樹脂等が挙げられる。
【０００９】
また、基材１を形成する合成樹脂としては、従来の合成樹脂サイディング材に使用されていたと同様のポリ塩化ビニル樹脂、ポリカーボネート樹脂、エチレン樹脂、メタクリル樹脂等の、相対的に低コストの熱可塑性樹脂が使用される。
スチレン系合成樹脂表層材で形成される表面層２は、約２０μｍ〜２００μｍの薄層に形成され、熱可塑性樹脂からなる基材１は、約０．５ｍｍ〜２ｍｍの厚さのものが使用される。
【００１０】
スチレン系合成樹脂表層材は、硬質で傷付きにくく、耐候性、耐衝撃性に優れているが、従来の合成樹脂サイディング材に使用されている合成樹脂のものの中では高価である。そのため、基材１に、従来の低コストの合成樹脂板状体を使用し、その表面に薄厚のスチレン系合成樹脂表層材を積層した表面層２を設けることにより、従来の合成樹脂サイディング材に比べて耐候性、耐衝撃性に優れ、コスト面でもより有利な合成樹脂サイディング材が得られる。
【００１１】
スチレン系合成樹脂表層材からなる表面層２と基材１は、同一色に着色されるのが望ましい。本発明の表面層２が、工事の際や、風に飛ばされる小石、枝などによって傷付けられても、それらの傷は一般的に微小ないし狭線状であって、耐候性等の性能に及ぼす影響は少なく、かつスチレン系合成樹脂表層材からなる表面層２と基材１が同色であることにより、傷が目立たず、外装材としての美観を保持することができる。
【００１２】
図２に示す、本発明の第二の実施の形態である合成樹脂サイディング材は、熱可塑性樹脂からなる基材１１が、家屋への取付側になる基層３と、その上面に積層された中間層４からなり、この基材１１の中間層４の上面に、さらに、薄厚のスチレン系合成樹脂表層材からなる表面層２が積層されている。
すなわち、この合成樹脂サイディング材は、基層３に、中間層４、表面層２を順次、積層一体化した三層構造である。
この合成樹脂サイディング材は、通常、厚みが０．８〜２ｍｍであり、基層３と中間層４と表面層２の厚みの比率は、約８：１：１であるのが望ましい。
【００１３】
スチレン系合成樹脂を用いた表層材で形成される表面層２の厚みは、図１で示した合成樹脂サイディング材と同様、約２０μｍ〜２００μｍの薄層に形成され、中間層４は、この表面層２とほぼ同じ厚さに形成される。また、この三層構造の合成樹脂サイディング材は、基層３と表面層２が同じ濃色に着色されているのに対し、中間層４は、白、グレー、ベージュ等の淡色系に着色される。中間層を淡色系にするのは、太陽光による基層への影響を低減するためである。
【００１４】
本発明にいう濃色の合成樹脂サイディング材とは、表面層の表面光沢度が５％以下で、明度が５０％以下の濃色に着色されたものをいう。
前記表面光沢度は、光沢度計を使用し、本発明の合成樹脂サイディング材の表面層に対し、上方から６０度の角度で測定して得られた数値であり、前記明度は、色の明暗の度合いを示し、黒の０％から白の１００％の範囲で、分光測色計を使用して測定された数値である。
また、前記した濃色に使用される色としては、深緑、茶、濃紺等が例示できる。
【００１５】
前記した本発明の第二の実施の形態の合成樹脂サイディング材は、基層３の上面に中間層４が積層された熱可塑性樹脂からなる基材１１の上面に、スチレン系合成樹脂表層材を積層した表面層２からなり、かつ表面層２と中間層４が薄厚であり、表面層２と基層３とが同一の濃色であり、中間層４が淡色系の三層構造であることにより、以下のような特性が得られる。
【００１６】
１．本発明の合成樹脂サイディング材は、太陽光や外気の寒暖差の影響を直接受ける表面層が、耐候性や耐衝撃性に強いスチレン系合成樹脂で形成されているため、従来の合成樹脂サイディング材に比べて、低コストを保持しながら耐候性、耐衝撃性を維持することができる。
２．中間層４が淡色系に着色されているため、表面層２に照射された太陽光による影響が、白色系の中間層４により基層３へ影響することを妨げ、本発明の合成樹脂サイディング材全体の耐熱性を維持することができ、変形や色褪せを少なくする。
３．白色系に着色された中間層４は、表面層２とほぼ同じ厚さの約２０μｍ〜２００μｍの薄層に形成されているため、本発明の合成樹脂サイディング材の表面層２が傷付けられる場合に、傷の深底部が薄層の中間層４で止まること無く、基層３にまで達するのが殆どであり、しかも表面層２と基層３が同色に形成されているため、本発明の第一の実施の形態の合成樹脂サイディング材と同様、傷が目立たず、外装材としての美観を保持することができる。
４．表層は薄層としているので、本発明の第一の実施の形態の合成樹脂サイディング材と同様、高コスト化を避けることができる。
【００１７】
本発明の合成樹脂サイディング材は、前記したように、従来使用されていた合成樹脂サイディング材と同質の基材上に、薄厚のスチレン系合成樹脂表層材を積層した表面層を設けることにより、従来の合成樹脂サイディング材に比べて、低コストを保持しながら、耐候性と耐衝撃性および耐熱性を維持することができる。
本発明において、基材と表層材、若しくは基材の基層と中間層との積層は、いずれも、プロファイル成形、ポストフォーミング成形による一体成形を容易に行なうことができる。
【産業上の利用可能性】
【００１８】
本発明の合成樹脂サイディング材は、直射日光の強い地域や寒暖の差の激しい地域での建物の外壁材としてだけでなく、塀や屋外用の各種仕切板等にも利用できる。
【図面の簡単な説明】
【００１９】
【図１】本発明の合成樹脂サイディング材の一例を示す模式的な部分断面図である。
【図２】本発明の合成樹脂サイディング材の他の例を示す模式的な部分断面図である。
【図３】従来の合成樹脂サイディング材の一例を示す部分斜視図である。
【符号の説明】
【００２０】
１、１１  （本発明の合成樹脂サイディング材の）基材
２  表面層
３  基層
４  中間層
【図１】
2005344331.tif 000003
【図２】
2005344331.tif 000004
【図３】
2005344331.tif 000005